(57)【要約】【課題】  耐震性や耐久性の点でさらに優れたピンネット工法による外壁補強技術を提供する。【解決手段】  コンクリート層１に対して設けられている既存の外壁２の表面にプライマーを塗布してプライマー層３とし、その上からフィラーを塗布して第一のフィラー４を形成する。第一のフィラー層４をネット５で覆った後、フランジ状の頭部６１にフランジ開口６１１を有する中玉式のアンカーピン６を打ち込む。アンカーピン６の頭部中央開口６１０から接着材７を注入し、コンクリート躯体１と外壁２との間に充填する。その後、第二のフィラー層８で覆う。【選択図】  図１
2018003418.tif 000002
【特許請求の範囲】
【請求項１】
コンクリート躯体に対する外壁の固定強度を高める外壁補強方法であって、
外壁の表面にフィラーを塗布する第一のフィラー塗布工程と、
フィラーの上から外壁をネットで覆うネット敷設工程と、
ネット、フィラー及び外壁を貫通した状態でアンカーピンをコンクリート躯体に打ち込むピン打ち込み工程と、
コンクリート躯体と外壁との間に接着材を注入する接着材注入工程と、
ピン打ち込み工程及び接着材注入工程の後、打ち込まれたアンカーピンの頭部を含みネット全体を覆うようにしてフィラーを塗布する第二のフィラー塗布工程とを有しており、
アンカーピンは、コンクリート躯体に打ち込まれた際に先端が開脚して保釘力を発揮する構造であるとともに、コンクリート躯体と外壁との界面に位置する中腹部に腹部開口を有する筒状であり、
接着材注入工程は、ピン打ち込み工程において打ち込まれたアンカーピン内を通して接着材を注入する工程であって、腹部開口を通して接着材がコンクリート躯体と外壁との界面に注入される工程であり、
さらに、
アンカーピンはフランジ状の頭部を有する形状であって、フランジ状の頭部にはフランジ開口が形成されており、第一のフィラー塗布工程で塗布されたフィラー及び又は第二のフィラー塗布工程で塗布されたフィラーがフランジ開口内に充填されることを特徴とする外壁補強方法。
【請求項２】
前記第一のフィラー塗布工程で塗布されるフィラー及び又は前記第二のフィラー塗布工程で塗布されるフィラーは、ナイロン繊維混入ポリマーセメントモルタルであることを特徴とする請求項１記載の外壁補強方法。
【発明の詳細な説明】
【技術分野】
【０００１】
この出願の発明は、建物の外壁を補強して剥落等の事故を防止する外壁補強方法に関するものである。
【背景技術】
【０００２】
数度の大地震から、ビルやマンション等のコンクリート建築物の外壁補強の重要性が、より高まっている。地震等の際に問題となるのは、振動より外壁の一部が剥離して落下する事故が生じることである。
多くのビルやマンションでは、コンクリート躯体の表面にタイル又はモルタル等で形成された外壁が貼り付けされた構造となっている。このような外壁は、貼り付け部分の経年劣化により剥がれ易くなる。このため、外壁のコンクリート躯体の対する貼り付け強度を高める補強工事が重要になってきており、より信頼性の高い外壁補強工法が必要になってきている。
以前は、コンクリート躯体と外壁との間に単に接着材を充填するのみの補強であった。しかしながら、この工法では、十分な補強効果が得られず、コンクリート躯体に対して外壁が浮いている部分において埃等の異物があると、接着効果が低下する。このため、特許文献１に開示されているネットとアンカーピンを併用した工法（以下、ピンネット工法という）が考案され、実用化されている。
【先行技術文献】
【特許文献】
【０００３】
【特許文献１】特開２００６−２４６７号公報
【発明の概要】
【発明が解決しようとする課題】
【０００４】
ピンネット工法は、２０年以上の施工実績があるが、その一方で、大地震が頻発した近年の状況に鑑み、耐震性の向上や耐久性の向上が重要な課題となっている。本願の発明は、この点を考慮して為されたものであり、耐震性や耐久性の点でさらに優れたピンネット工法による外壁補強技術を提供するものである。
【課題を解決するための手段】
【０００５】
上記課題を解決するため、この出願の請求項１記載の発明は、コンクリート躯体に対する外壁の固定強度を高める外壁補強方法であって、
外壁の表面にフィラーを塗布する第一のフィラー塗布工程と、
フィラーの上から外壁をネットで覆うネット敷設工程と、
ネット、フィラー及び外壁を貫通した状態でアンカーピンをコンクリート躯体に打ち込むピン打ち込み工程と、
コンクリート躯体と外壁との間に接着材を注入する接着材注入工程と、
ピン打ち込み工程及び接着材注入工程の後、打ち込まれたアンカーピンの頭部を含みネット全体を覆うようにしてフィラーを塗布する第二のフィラー塗布工程とを有しており、
アンカーピンは、コンクリート躯体に打ち込まれた際に先端が開脚して保釘力を発揮する構造であるとともに、コンクリート躯体と外壁との界面に位置する中腹部に腹部開口を有する筒状であり、
接着材注入工程は、ピン打ち込み工程において打ち込まれたアンカーピン内を通して接着材を注入する工程であって、腹部開口を通して接着材がコンクリート躯体と外壁との界面に注入される工程であり、
さらに、
アンカーピンはフランジ状の頭部を有する形状であって、フランジ状の頭部にはフランジ開口が形成されており、第一のフィラー塗布工程で塗布されたフィラー及び又は第二のフィラー塗布工程で塗布されたフィラーがフランジ開口内に充填されるという構成を有する。
また、上記課題を解決するため、請求項２記載の発明は、前記請求項１の構成において、前記第一のフィラー塗布工程で塗布されるフィラー及び又は前記第二のフィラー塗布工程で塗布されるフィラーは、ナイロン繊維混入ポリマーセメントモルタルであるという構成を有する。
【発明の効果】
【０００６】
以下に説明する通り、この出願の請求項１記載の発明によれば、アンカーピンはフランジ開口を有するので、フィラーがフランジ開口にがっしりと食い込み、アンカーピンの固定強度がより高くなっている。このため、耐震性がより高くなる。
また、請求項２記載の発明によれば、上記効果に加え、フィラーはナイロン繊維混入ポリマーセメントモルタルであるので、より耐久性が高くなる。
【図面の簡単な説明】
【０００７】
【図１】実施形態の外壁補強方法の概略図である。
【図２】図１に示す方法で使用されるアンカーピンの概略図である。
【発明を実施するための形態】
【０００８】
次に、この出願発明を実施するための形態（以下、実施形態）について説明する。
図１は、実施形態の外壁補強方法の概略図である。図１に示す外壁補強方法はコンクリート躯体１に対する外壁２の固定強度を高める外壁補強方法である。この方法は、外壁２の表面にフィラーを塗布して第一のフィラー層４を形成する第一のフィラー塗布工程と、第一のフィラー層４の上から外壁２をネット５で覆うネット敷設工程と、ネット５、第一のフィラー層４及び外壁２を貫通した状態でアンカーピン６をコンクリート躯体１に打ち込むピン打ち込み固定と、コンクリート躯体１と外壁２との間に接着材７を注入する接着材注入工程と、ピン打ち込み工程及び接着材注入工程の後、打ち込まれたアンカーピン６の頭部６１を含みネット５全体を覆うようにしてフィラーを塗布する第二のフィラー塗布工程とを有する。
【０００９】
実施形態の外壁補強方法では、まず、図１（１）に示すように外壁２の表面にプライマーを塗布し、プライマー層３を形成する。プライマーは、後で塗布するフィラーの外壁２に対する付着性を高めるためのもので、一種の下地材である。プライマーを塗布することで、既存の外壁２の表面の吸水調整がされ、フィラーとのなじみが良くなる。プライマーとしては、例えばエチレン酢酸ビニルエマルジョンが使用される。使用量は、０．１〜０．２ｋｇ／ｍ２程度で良い。
【００１０】
次に、図１（２）に示すように、第一のフィラー塗布工程が行われ、第一のフィラー層４が形成される。第一のフィラー塗布工程で塗布されるフィラーは、ネット５の固定用の下地である。例えば、アクリル系再乳化形粉末樹脂及びナイロン短繊維混入ポリマーセメントモルタルが使用される。使用量は、２〜４ｋｇ／ｍ２程度で良い。
【００１１】
次に、図１（３）に示すように、ネット敷設工程が行われる。ネット５は、アンカーピンが外壁２に対して面的なつながりを持つようにするためのものである。この実施形態では、ネット５としては、ビニロン製の二軸繊維ネットが使用される。目合（開口の大きさ）は、１０ｍｍ角〜１５ｍｍ角程度で良い。ネット５は第一のフィラー層４に埋め込まれ、各開口内にフィラーが充填された状態となる。
【００１２】
次に、図１（４）に示すように、アンカーピン打設工程が行われる。アンカーピン６は、コンクリート躯体１に十分に達するように打設される。アンカーピン６の打設により、外壁２がコンクリート躯体１と一体化する。
【００１３】
図２は、図１に示す方法で使用されるアンカーピン６の概略図である。図２（１）は正面概略図、図２（２）は側断面概略図、図２（３−１）（３−２）はそれぞれ異なる方向からの側面概略図である。
アンカーピン６は、フランジ状の頭部６１と、頭部６１から先端側に延びる軸部６２とを有し、軸部６２の先端側がコンクリート躯体１に打ち込まれる部分である。
【００１４】
この実施形態では、アンカーピン６は中玉式となっている。即ち、アンカーピン６の軸部６２は中空となっており、押し込み玉６３が収容されている。頭部６１は中央に開口（以下、頭部中央開口）６１０を有しており、その頭部中央開口６１０の縁に軸部６２の肉厚部分がつながっている。したがって、頭部中央開口６１０から押し込みピンを挿入して叩くことで、押し込み玉６３を先端側に押し込むことが可能である。
【００１５】
アンカーピン６の先端部６４は、図２に示すように、肉厚部が波打って凹凸が形成された構造となっている。先端部６４は、切り込み６５が二つほど形成されている。
そして、押し込み玉６３を収容した軸部６２の肉厚は、先端にいくに従って少しずつ厚くなった部分があり、この部分よりも先端側に切り込み６５が形成されている。
アンカーピン６は、コンクリート躯体１に対して打設された後、押し込みピンを挿入して叩くことで、押し込み玉６３が先端部６４を開脚させる。このため、開脚した先端部６４がコンクリート躯体１に食い込み、コンクリート躯体１に対する固定強度を高めることになる。
【００１６】
そして、図２（１）に示すように、フランジ状の頭部６１には、開口（以下、フランジ開口）６１１が形成されている。フランジ開口６１１は、同心円周上に等間隔で８個設けられている。
ネット敷設工程の後、このようなアンカーピン６を打設するピン打ち込み工程が行われる。アンカーピン６は、１平方メートルあたり例えば２〜８本程度打ち込まれる。
【００１７】
次に、図２（４）に示すように、ピン打ち込み工程の後、接着材注入工程が行われる。接着材７は、コンクリート躯体１に対する外壁２の付着強度を高めるためのものである。この際、アンカーピン６の内部空間を利用して接着材７の注入が行われる。
即ち、図２（３）に示すように、アンカーピン６の軸部６２の中腹部には、軸方向に長いスリット状の開口（以下、腹部開口）６６が設けられている。腹部開口６６は、この例では、軸方向に二つであり、周方向に二つ（計四つ）設けられている。軸方向で並んだうちのいずれかの腹部開口６６は、アンカーピン６が打設された際、コンクリート躯体１と外壁２との界面に位置する。このため、図２（３）に示すように、アンカーピン６の頭部中央開口６１０から接着材７を注入すると、接着材７は腹部開口６６を通ってコンクリート躯体１と外壁２との間に充填される。尚、接着材７としては、エポキシ樹脂系の接着材７が使用される。
【００１８】
次に、図２（４）に示すように、第二のフィラー塗布工程が行われ、第二のフィラー層８が形成される。第二のフィラー塗布工程は、アンカーピン６の頭部６１を隠して見栄えを良くする目的、アンカーピン６の外壁２やコンクリート躯体１に対する固定強度をさらに高める目的などで行われる。第二のフィラー塗布工程で使用されるフィラーは、第一のフィラー塗布工程と同じで良い。使用量は、１〜３ｋｇ／ｍ２程度で良い。
その後、必要な期間養生させることで、実施形態の外壁補強方法は完了である。尚、押し込みピンの打ち込みによるアンカーピン６内の押し込み玉６３の押し込み（即ち、先端部６４の開脚）は、接着材７の注入、充填の後に行われる場合もある。
【００１９】
このような実施形態の外壁補強方法によれば、アンカーピン６が中玉式であり、アンカーピン６の内部空間を経由して接着材７を注入しているので、接着材７の注入が容易である。
また、アンカーピン６はフランジ開口６１１を有するので、フィラーがフランジ状の頭部６１にがっしりと食い込み、アンカーピン６の固定強度がより高くなっている。このため、耐震性がより高くなる。
さらに、フィラーはナイロン繊維混入ポリマーセメントモルタルであるので、より耐久性が高くなる。
【符号の説明】
【００２０】
１  コンクリート躯体
２  外壁
３  プライマー層
４  第一のフィラー層
５  ネット
６  アンカーピン
６１  頭部
６１１  フランジ開口
７  接着材
８  第二のフィラー層
【図１】
2018003418.tif 000003
【図２】
2018003418.tif 000004